(57)【要約】【課題】フィルムを貼り付けることによって生じる、押しボタンを有する入力部の操作性低下を生じさせにくい、汚れ防止フィルム、汚れ防止フィルムの巻回体、及び該巻回体の収納箱を提供することを目的とする。【解決手段】押しボタンを有する入力部の表面をカバーするための汚れ防止フィルムであって、基材フィルムと、該基材フィルム上の少なくとも一部に配された粘着層と、を有し、前記押しボタンの表面に前記汚れ防止フィルムを貼り付けた状態で、前記押しボタンを入力開始点まで押し込んだときの打鍵強度Ｆ１が、前記汚れ防止フィルムを貼り付けない状態で、前記押しボタンを入力開始点まで押し込んだときの打鍵強度Ｆ０に対して、１．１〜３倍である、汚れ防止フィルム。【選択図】なし【特許請求の範囲】
【請求項１】
押しボタンを有する入力部の表面をカバーするための汚れ防止フィルムであって、
基材フィルムと、該基材フィルム上の少なくとも一部に配された粘着層と、を有し、
前記押しボタンの表面に前記汚れ防止フィルムを貼り付けた状態で、前記押しボタンを入力開始点まで押し込んだときの打鍵強度Ｆ１が、前記汚れ防止フィルムを貼り付けない状態で、前記押しボタンを入力開始点まで押し込んだときの打鍵強度Ｆ０に対して、１．１〜３倍である、
汚れ防止フィルム。
【請求項２】
前記基材フィルムのＨａｚｅが、０．１〜２５％である、
請求項１に記載の汚れ防止フィルム。
【請求項３】
前記粘着層が、ウレタン系粘着剤からなる粘着層である、
請求項１又は２に記載の汚れ防止フィルム。
【請求項４】
芯管と、該芯管に巻き取られた請求項１〜３のいずれか１項に記載の汚れ防止フィルムと、を備える、
汚れ防止フィルム巻回体。
【請求項５】
巾全体としての引出力が、１０〜３００ｃＮ／２２０ｍｍである、
請求項４に記載の汚れ防止フィルム巻回体。
【請求項６】
請求項４又は５に記載の汚れ防止フィルム巻回体と、該汚れ防止フィルム巻回体を収納する箱と、を有し、
該箱が、汚れ防止フィルムを切断するための切断具を備える、
汚れ防止フィルム収納箱。
【発明の詳細な説明】
【技術分野】
【０００１】
本発明は、汚れ防止フィルム、その巻回体、及び該巻回体の収納箱に関する。
【背景技術】
【０００２】
パソコンのキーボードを水やホコリなどから守り故障を防ぐためのキーボードの専用カバーが提案されている。例えば特許文献１にはキーボードと接触する部位に粘着性エラストマー膜を有するキーボードカバーが提案されている。このキーボードカバーは粘着性能によりキーボードからのズレを防止し、またズレによるカバーの変形を防ぐことができる。また、例えば、特許文献２では特定の表面粗さ、厚み、ゴム硬度を有するシリコーンエラストマーシートが提案されており、粘着剤無しでズレを防止し、キータッチ時の指の感触がよくタイプ感が向上する上、簡単に剥がすことができる。
【０００３】
また、医療現場では電子カルテ等のパソコンを複数の医療関係者で共有するため交差感染が懸念されており、衛生性を保つことが要求されている。これに対して例えば特許文献３では、抗菌剤入り樹脂で成形したキーボードカバーが提案されている。
【先行技術文献】
【特許文献】
【０００４】
【特許文献１】登録実用新案第３０３２０８７号公報
【特許文献２】特開２００７−０５８２９７号公報
【特許文献３】特開２００６−３３０９５４号公報
【発明の概要】
【発明が解決しようとする課題】
【０００５】
しかしながら先行技術においては、キーボードカバーがキーボードからズレることは防止できるものの、粘着力が適正でない場合に、忙しい医療現場では端部から剥がれてしまうことがあった。万が一医療現場でカバーが剥離すると、感染予防の目的が達成されない。一方で、剥離を防止するために両面テープなどで強固にキーボードへ貼りつけた場合には、キーボードのボタンを押す荷重抵抗（以下、「打鍵抵抗」ともいう。）が大きくなるという問題が生じる。打鍵抵抗が大きくなると、キーボードの使用性を低下させることになる他、ボタンが押しこまれないことによる未入力エラーが生じたり、タッチしたキーの周辺のキーが追従して押され、誤入力エラーが生じるたりする懸念がある。
【０００６】
本発明は、上記問題点に鑑みてなされたものであり、フィルムを貼り付けることによって生じる、押しボタンを有する入力部の操作性低下を生じさせにくくすることのできる汚れ防止フィルム、汚れ防止フィルムの巻回体、及び該巻回体の収納箱を提供することを目的とする。
【課題を解決するための手段】
【０００７】
本発明者らは、鋭意研究を重ねた結果、打鍵抵抗を小さくすることにより上記課題を解決できることを見出して、本発明を完成するに至った。
【０００８】
すなわち、本発明は、下記のとおりである。
〔１〕
押しボタンを有する入力部の表面をカバーするための汚れ防止フィルムであって、
基材フィルムと、該基材フィルム上の少なくとも一部に配された粘着層と、を有し、
前記押しボタンの表面に前記汚れ防止フィルムを貼り付けた状態で、前記押しボタンを入力開始点まで押し込んだときの打鍵強度Ｆ１が、前記汚れ防止フィルムを貼り付けない状態で、前記押しボタンを入力開始点まで押し込んだときの打鍵強度Ｆ０に対して、１．１〜３倍である、
汚れ防止フィルム。
〔２〕
前記基材フィルムのＨａｚｅが、０．１〜２５％である、
〔１〕に記載の汚れ防止フィルム。
〔３〕
前記粘着層が、ウレタン系粘着剤からなる粘着層である、
〔１〕又は〔２〕に記載の汚れ防止フィルム。
〔４〕
芯管と、該芯管に巻き取られた〔１〕〜〔３〕のいずれか１項に記載の汚れ防止フィルムと、を備える、
汚れ防止フィルム巻回体。
〔５〕
巾全体としての引出力が、１０〜３００ｃＮ／２２０ｍｍである、
〔４〕に記載の汚れ防止フィルム巻回体。
〔６〕
〔４〕又は〔５〕に記載の汚れ防止フィルム巻回体と、該汚れ防止フィルム巻回体を収納する箱と、を有し、
該箱が、汚れ防止フィルムを切断するための切断具を備える、
汚れ防止フィルム収納箱。
【発明の効果】
【０００９】
本発明によれば、フィルムを貼り付けることによって生じる、押しボタンを有する入力部の操作性低下を生じさせにくい汚れ防止フィルムを提供することができる。
【図面の簡単な説明】
【００１０】
【図１】ノートパソコンで用いられるパンタグラフ型キーの断面図。
【図２】ストロークの増加と荷重の関係を示すグラフ。
【発明を実施するための形態】
【００１１】
以下、本発明を実施するための形態（以下、「本実施形態」という。）について詳細に説明する。以下の本実施形態は、本発明を説明するための例示であり、本発明をこの本実施形態にのみ限定する趣旨ではない。そして、本発明は、その要旨の範囲内で適宜に変形して実施できる。
【００１２】
〔汚れ防止フィルム〕
本実施形態の汚れ防止フィルムは、押しボタンを有する入力部の表面をカバーするための汚れ防止フィルムであって、基材フィルムと、該基材フィルム上の少なくとも一部に配された粘着層と、を有し、前記押しボタンの表面に前記汚れ防止フィルムを貼り付けた状態で、前記押しボタンを入力開始点まで押し込んだときの打鍵強度Ｆ１が、前記汚れ防止フィルムを貼り付けない状態で、前記押しボタンを入力開始点まで押し込んだときの打鍵強度Ｆ０に対して、１．１〜３倍である。
【００１３】
まず初めに、押しボタンの動作について例を用いて説明するが、本実施形態の汚れ防止フィルムの使用対象は当該例に限定されない。図１に、ノートパソコンで用いられるパンタグラフ型キーの断面を示す。パンタグラフ型キー１０は、パンタグラフ構造１を介して、キートップ２とスイッチ入力部３が対向する構造を有する。キートップ２とスイッチ入力部３の間には、キートップ２に対してスイッチ入力部３と離れる方向である上向きの付勢力を与える弾性部材４が配されている。弾性部材４の下側の内部は空洞であり、この空洞内に下向きの押圧凸部４ａが一体に形成されている。
【００１４】
使用者がキートップ２を押し込むと、ストロークの増加に従って弾性部材４がキートップ２で押し潰されるとともに、押圧凸部４ａでスイッチ入力部３が押され、これによりキー入力信号が得られる。図２に示すように、これをストロークの増加と荷重の関係からみると、ストロークの増加に従って弾性部材４が弾性変形し荷重は増加し（矢印１）、荷重がピーク荷重（ＦＰ）に達すると弾性部材４が座屈し荷重が低下することで（矢印２）、使用者はクリック感を感じ、ストロークが入力開始点であるオンストローク（ＳＯ）に達すると、押圧凸部４ａがスイッチ入力部３に接触し、信号が伝わる。オンストローク後も使用者がキートップ２をさらに押し込むと荷重は増加する（矢印３）。
【００１５】
これに対して、押しボタンの表面上に汚れ防止フィルムを貼った状態で、使用者がキートップ２を押し込むと、汚れ防止フィルムは伸びにくいため、抵抗が生じる。これが、打鍵抵抗となり、オンストローク（ＳＯ）時の荷重を増加させる。それにより、キーボードの使用性が低下することになる他、ボタンが押しこまれないことによる未入力エラーが生じる。また、キートップ２を押し込んだ部分の汚れ防止フィルムに、近接したボタンに接触する汚れ防止フィルムが引っ張られることで、近接するボタンも追従して押されることがあり、誤入力エラーが生じる原因ともなる。
【００１６】
汚れ防止フィルムを用いた場合に、このような打鍵抵抗が生じる理由としては、汚れ防止フィルムは伸びにくいという理由の他に、汚れ防止フィルムがボタン表面に貼りついていることが挙げられる。入力部からのズレ及び剥がれが生じることにより、入力部を汚染から保護するという目的が達成されない結果とならないよう、汚れ防止フィルムの押しボタン接触面には、粘着層が設けられる。しかし、この粘着層が、汚れ防止フィルムの前面に配され、隣接する押しボタンの間で汚れ防止フィルムがボタン表面に固定されていることにより、打鍵抵抗が増大するものと考えられる。これに対して、本実施形態の汚れ防止フィルムにおいては、打鍵抵抗が所定の範囲となるように粘着層を構成することにより、キーボードの操作性の低下を抑制し、汚れ防止フィルムを貼り付けることにより生じる未入力エラーや誤入力エラーを抑制することができる。
【００１７】
なお、本実施形態において「汚れ防止フィルム」とは、押しボタンを有する入力部の表面をカバーするためのフィルムであり、パソコンや操作盤を有する各種機器の入力部に貼りつけて用いられるものである。汚れ防止フィルムは、押しボタンを有する入力部の表面に一時的に貼りつけられた状態で使用され、その後ある程度使用したら清潔性の観点から剥がして捨てる態様で用いられる。より具体的には、病院内で複数の医療関係者が接触する電子カルテキーボードや操作盤を有する各種検査機器などに対して汚れ防止フィルムを貼り付けて用いることにより、菌やウイルスの付着、血液や嘔吐物、その他体液が直接付着することを防止し、使用のたびに、古い汚れ防止フィルムをはがして捨て、新しいものを貼り付けて使用することにより、各作業における清潔性を保ち、医療関係者間の交差感染を防止することができる。もちろん、使用は医療現場に限られるものではなく、例えば、工場等の汚れが付着しやすい環境下に置かれた操作盤やパソコンに対して用いることにより、汚れの付着を防止することができ、不良や故障の発生を抑制することもできる。
【００１８】
また、本実施形態の汚れ防止フィルムは、凹凸を有しないフィルムであって、例えば、キーボードのボタンの凹凸に対応する凹凸を有するカバーとは、異なるものである。このような形状を有することにより、本実施形態の汚れ防止フィルムは後述する巻回体の形態をとることができ、収納箱に収容して流通させることが可能となる。
【００１９】
〔打鍵抵抗〕
上記観点から、本実施形態においては、汚れ防止フィルムを貼り付けない状態において押しボタンを入力開始点まで押し込んだとき（オンストローク（ＳＯ））の打鍵強度Ｆ０に対する、押しボタンの表面に汚れ防止フィルムを貼り付けた状態で、押しボタンを入力開始点まで押し込んだとき（オンストローク（ＳＯ））の打鍵強度Ｆ１の比（Ｆ１／Ｆ０）（「打鍵抵抗」ともいう。）を指標とする。比（Ｆ１／Ｆ０）は、１．１〜３倍であり、より好ましくは１．１〜２．５倍であり、さらに好ましくは１．１〜２．３倍である。比（Ｆ１／Ｆ０）が１．１倍以上であることにより、汚れ防止フィルムがボタン表面に一定の強度で貼りついていることとなるため、入力部を汚染から保護するという目的が達成されるほか、キートップや押圧凸部等の部材が、スイッチ入力部等の底側の部材に勢いよく接触することを抑制することができる。また、比（Ｆ１／Ｆ０）が３倍以下であることにより、操作性の低下を抑制し、汚れ防止フィルムを貼り付けることにより生じる未入力エラーや誤入力エラーが抑制される。
【００２０】
比（Ｆ１／Ｆ０）は、基材フィルムの厚み、基材フィルム上に配された粘着層の厚み、塗工面積及び分布を調整することにより制御することができる。また、粘着層の組成、例えば、粘着剤の選択、特に粘着剤のガラス転移温度の選択によっても制御することができる。
【００２１】
比（Ｆ１／Ｆ０）の測定においては、打鍵試験機（島津製作所社製、製品名テクスチャーアナライザー  ＥＺ−Ｓ）を用いる。キーストローク１．５〜３．５ｍｍ、キーピッチ１７〜２１ｍｍのキーボード面に対して、汚れ防止フィルムを貼り付けず、打鍵試験機により一回の打鍵操作を行い、打鍵強度Ｆ０を得る。同様にして、汚れ防止フィルムを貼り付けて、打鍵試験機により一回の打鍵操作を行い、打鍵強度Ｆ１を得る。同様の操作を、１０回行い、その平均値をそれぞれ、打鍵強度Ｆ０、Ｆ１とし、比を算出する。
【００２２】
〔押しボタンを有する入力部〕
本実施形態において、押しボタンを有する入力部は、キースイッチ（押しボタン）を有する電子機器の入力部であれば特に制限されないが、例えば、デスクトップ及びノートパソコンのキーボード、固定及び携帯電話機が有する押しボタン、医療機器などの電子機器が有する押しボタン、テレビ等のリモコンの押しボタンなどが挙げられる。押しボタンとしては、特に制限されないが、例えば、その機構の相違によって、メカニカルスイッチ、メンブレンスイッチ、パンタグラフスイッチ、静電容量無接点型スイッチが挙げられる。
【００２３】
〔基材フィルム〕
基材フィルムを構成する成分としては、特に限定されないが、例えば、ポリ塩化ビニリデン；ポリエチレン、ポリプロピレンなどのポリオレフィン類；ポリエチレンテレフタレートなどのポリエステル類；エチレン／ビニルアルコール共重合体；エチレン／酢酸ビニル共重合体；ポリアミド；ポリウレタン等が挙げられる。この中でも、ポリ塩化ビニリデン、ポリオレフィン類が好ましく、ポリ塩化ビニリデンがより好ましい。なお、基材フィルムを構成する成分は１種単独で用いてもよく２種以上併用してもよい。
【００２４】
（ポリ塩化ビニリデン）
ポリ塩化ビニリデンとしては、塩化ビニリデン単独重合体、及び、塩化ビニリデン単量体とそれと共重合可能な単量体との塩化ビニリデン共重合体が含まれる。塩化ビニリデン単量体と共重合可能な単量体（以下、「コモノマー」ということもある。）としては、特に限定されないが、例えば、塩化ビニル；アクリル酸メチル、アクリル酸ブチル等のアクリル酸エステル；アクリル酸；メタクリル酸メチル、メタクリル酸ブチル等のメタクリル酸エステル；メタクリル酸；メチルアクリロニトリル；酢酸ビニル等が挙げられる。これらの共重合可能な単量体は１種単独で用いても、２種以上を併用してもよい。
【００２５】
ポリ塩化ビニリデン共重合体の重量平均分子量（Ｍｗ）は、好ましくは５×１０4〜１．５×１０5であり、より好ましくは７×１０4〜１．４×１０5である。重量平均分子量（Ｍｗ）が５×１０4以上であることにより、押出時の溶融特性がより向上する傾向にある。また、重量平均分子量（Ｍｗ）が１．５×１０5以下であることにより、熱安定性を維持した溶融押出が可能となる傾向にある。なお、本実施形態において、重量平均分子量（Ｍｗ）は、ゲルパーミエ−ションクロマトグラフィー法（ＧＰＣ法）により、標準ポリスチレン検量線を用いて求めることができる。
【００２６】
基材フィルムは、延伸フィルムであっても未延伸フィルムであってもよいが、延伸フィルムであることが好ましい。延伸フィルムは、未延伸フィルムと比較して、応力に対する高い復元性を有し、ヒステリシスロスが小さい傾向にある。通常、応力に対する復元力が小さいフィルムの場合、一定以上の応力を付加すると、その部分が伸びて元に戻らない。例えば、汚れ防止フィルムをキーボードに貼りつけて打鍵する場合でいえば、キーを打鍵することで打鍵されたキー付近の汚れ防止フィルムには一時的に応力がかかるが、高復元性を有する延伸フィルムの場合は、打鍵されたキー付近の汚れ防止フィルムは元どおり復元しやすく、汚れ防止フィルムが伸びきってしまうことを抑制することができる。
【００２７】
なお、基材フィルムが延伸フィルムであるか否かは、高温時における熱収縮率で判断をすることができる。本実施形態においては、定性的に、１２０℃で１０分静置したときの収縮率が２０％以上であるものを延伸フィルムとする。このような延伸フィルムは、繰り返し使用した時のヒステリシスロスが少なく、復元性が高いものとなる。このように、復元性が高いほど、使用時の操作感が向上する。一方で、復元せずにフィルムが伸びきった状態になることにより、かえってタイプミスなどの要因となったり、伸びた部分が押しボタンに引っかかり破膜するなどの問題が生じる可能性がある。
【００２８】
（その他の添加剤）
基材フィルムは、主成分となる上記樹脂の他、必要に応じて、公知の可塑剤、熱安定剤、着色剤、有機系滑剤、無機系滑剤、界面活性剤、加工助剤等その他の添加剤を含んでいてもよい。
【００２９】
可塑剤としては、特に限定されないが、例えば、アセチルトリブチルサイトレート、アセチル化モノグリセライド、ジブチルセバケート等が挙げられる。
【００３０】
熱安定剤としては、特に限定されないが、例えば、エポキシ化大豆油、エポキシ化アマニ油等のエポキシ化植物油や、エポキシ系樹脂、酸化マグネシウム、ハイドロタルサイト等が挙げられる。
【００３１】
（Ｈａｚｅ）
基材フィルムのＨａｚｅは、好ましくは０．１〜２５％であり、より好ましくは０．１〜２０％であり、さらに好ましくは０．１〜１０％である。基材フィルムのＨａｚｅが上記範囲内であることにより、キーの視認性がより向上し、誤入力を防止できる傾向にある。基材フィルムのＨａｚｅは、用いる樹脂種や基材フィルムの厚みにより調製することができる。また、Ｈａｚｅは、ＡＳＴＭ  Ｄ−１００３に準拠して測定することができる。
【００３２】
（厚み）
基材フィルムの厚みは、好ましくは５〜６０μｍであり、より好ましくは７〜５０μｍであり、さらに好ましくは１０〜４０μｍである。基材フィルムの厚みが上記範囲内であることにより、操作性および耐破れ性がより向上する傾向にある。
【００３３】
（２％歪み弾性率）
基材フィルムの流れ方向（ＭＤ方向）及び幅方向（ＴＤ方向）の２％歪み弾性率は、各々独立して、１９０〜５５０ＭＰａであり、好ましくは２００〜５００ＭＰａであり、より好ましくは２００〜４００ＭＰａであり、さらに好ましくは２００〜３２０ＭＰａである。流れ方向（ＭＤ方向）及び幅方向（ＴＤ方向）の２％歪み弾性率が上記範囲内であることにより、耐久性がより向上する。これにより、反復でキータッチした場合においても、破れにくく、また、汚れ防止フィルムが部分的に伸びてしまうことを抑制することができる。
【００３４】
基材フィルムの流れ方向（ＭＤ方向）及び幅方向（ＴＤ方向）の２％歪み弾性率は、用いる樹脂の種類とグレード、添加剤の処方の選定、それに応じた加工時の条件調整により制御することができる。なお、基材フィルムの流れ方向（ＭＤ方向）及び幅方向（ＴＤ方向）の２％歪み弾性率は、後述する実施例に記載の方法により測定することができる。
【００３５】
〔粘着層〕
本実施形態の汚れ防止フィルムは、基材フィルム上の少なくとも一部に粘着層を有する。基材フィルムの全面に粘着層を有する場合には、打鍵強度比（Ｆ１／Ｆ０）を上記範囲に調整する観点から、粘着層に用いる粘着剤を選択する。具体的には、粘着剤の種類及び当該粘着剤のガラス転移温度を選択する。このような観点から、粘着剤のガラス転移温度は、好ましくは−７０℃〜−２０℃であり、より好ましくは−６５℃〜−２５℃であり、さらに好ましくは−６５℃〜−３０℃である。粘着剤ガラス転移温度が上記範囲内にあることにより、常温における粘着層の弾性及び粘着性が最適となり、操作性がより向上する傾向にある。
【００３６】
基材フィルムの一部に粘着層を有する場合には、粘着層の形成範囲は打鍵強度比（Ｆ１／Ｆ０）が上記範囲となるものであれば特に制限されない。一つの態様として、粘着層の形成範囲を、基材フィルム単位面積当たりの粘着層の面積割合で表すことができる。粘着層の面積割合は、基材フィルム単位面積を１００％として、好ましくは５〜９０面積％であり、より好ましくは１０〜８０面積％であり、さらに好ましくは１５〜７０面積％である。
【００３７】
また、基材フィルム上に粘着層を点状に配することが好ましい。点状に配することで、キーボードなどに貼りつけるときに、エアーを抜きながら貼ることができる。エアーだまりが多数あると、貼りつけた被着体の視認性が低下するおそれがある。点状に配する場合には、基材フィルムの単位面積（５ｃｍ×５ｃｍ）あたりに点状に存在する粘着層の個数は、好ましくは１個以上であり、より好ましくは５個以上であり、さらに好ましくは１０個以上である。個数が多いほど、粘着層が存在しない領域と粘着層が存在する領域とが分散して存在し、汚れ防止フィルム面内全体に亘り打鍵強度比（Ｆ１／Ｆ０）が均一になる傾向にある。また、このことから、粘着層の個数の上限については、特に制限されないが、製造上の観点から言えば、好ましくは１０００個以下であり、より好ましくは７００個以下である。なお、点状とは、一つの点状粘着層が大きくとも２ｃｍ×２ｃｍの範囲内に収まることを言い、その形状は、特に制限されず、例えば、円形、略円形、半円形、略半円形、楕円形、略楕円形、半楕円形、略半楕円形、多角形が挙げられる。
【００３８】
さらに、基材フィルム上に粘着層を格子状に配する場合には、基材フィルム上に粘着層が存在しない領域が点状に存在することとなる。この場合には、基材フィルムの単位面積（５ｃｍ×５ｃｍ）あたりに点状に存在する粘着層が存在しない領域の個数は、好ましくは１個以上であり、より好ましくは５個以上であり、さらに好ましくは１０個以上である。個数が多いほど、粘着層が存在しない領域と粘着層が存在する領域とが分散して存在し、汚れ防止フィルム面内全体に亘り打鍵強度比（Ｆ１／Ｆ０）が均一になる傾向にある。また、このことから、粘着層が存在しない領域の個数の上限については、特に制限されないが、製造上の観点から言えば、好ましくは１０００個以下であり、より好ましくは７００個以下である。なお、この場合の点状とは、一つが大きくとも５ｃｍ×５ｃｍの範囲内に収まることを言い、その形状は、特に制限されず、例えば、円形、略円形、半円形、略半円形、楕円形、略楕円形、半楕円形、略半楕円形、多角形が挙げられる。
【００３９】
また、基材フィルム上に粘着層を線状に配する場合には、基材フィルム上に粘着層が存在する領域と粘着層が存在しない領域とが交互に存在することとなる。この場合には、粘着層が存在する領域の幅（２つの粘着層が存在しない領域の間の距離）と、粘着層が存在しない領域の幅（２つの粘着層が存在する領域の間の距離）の比率は、好ましくは１：０．０５〜１：２０であり、より好ましくは１：０．１〜１：１０である。
【００４０】
粘着層を形成する粘着剤としては、特に限定されないが、例えば、ウレタン系粘着剤、アクリル系粘着剤、ゴム系粘着剤、シリコーン系粘着剤、エチレン／酢酸ビニル粘着剤が挙げられる。押しボタンを有する入力部の表面をカバーするために、一時的に貼りつけられ、その後ある程度使用したら清潔性の観点から剥がして捨てる用途からすれば、強固な粘着性よりも、人が手で貼って剥がせる程度の粘着力でかつ、粘着させた面に対して糊のこりしない剥離性に優れることが好ましい。また、そのような粘着性を有するものは、汚れ防止フィルムが粘着層面同士でくっ付いてしまっても絡まりをほどきやすくなるため一層取扱いやすくなる。このような観点から、上記粘着剤の中でも、ウレタン系粘着剤、シリコーン系粘着剤、アクリル系粘着剤が好ましい。また、打鍵強度比（Ｆ１／Ｆ０）をより適切に調整する観点を考慮すると、ウレタン系粘着剤がより好ましい。
【００４１】
ウレタン系粘着剤は、イソシアネート基とヒドロキシ基をもつ化合物同士を縮合し得られるポリウレタンからなる粘着剤であり、貼り作業時の空気抜け性に優れ、糊のこりすることなく剥がせる再剥離性に優れる傾向にある。ウレタン系粘着剤としては、特に制限されないが、例えば、ポリエーテル系ポリウレタン、ポリエステル系ポリウレタン等が挙げられる。
【００４２】
シリコーン系粘着剤は、シロキサン結合を主骨格にもつポリマーからなる粘着剤であり、使用可能温度の範囲が広く、貼り作業時の空気抜け性に優れる傾向にある。
【００４３】
アクリル系粘着剤は、（メタ）アクリル重合体からなる粘着剤であり、主モノマーに対してコモノマーを添加して凝集力を調整したり、官能基含有モノマーを添加して架橋点を設けて粘着剤の硬さを調整し目的の粘着力を発現させたりすることができる。アクリル系粘着剤に用いられる主モノマーとしては、特に限定されないが、例えば、（メタ）アクリル酸メチル、（メタ）アクリル酸エチル、（メタ）アクリル酸ブチル、（メタ）アクリル酸２−エチルヘキシル等の各種（メタ）アクリル酸アルキルが挙げられ、これらを単独もしくは組合せて使用できる。コモノマーとしては、特に限定されないが、例えば、酢酸ビニル、アクリロニトリル、アクリルアミド、スチレンが挙げられる。官能基含有モノマーとしては、特に限定されないが、例えば、アクリル酸、アクリル酸ヒドロキシエチル、アクリルアミド、メタクリル酸グリシジルなどが挙げられる。
【００４４】
さらに、粘着層には、ロジンやテルペン類、脂肪族及び芳香族合成樹脂等の粘着付与樹脂を添加し、粘着力を調整することができる。粘着層には他に、安定剤、酸化防止剤、光安定化剤、紫外線吸収剤、などを添加してもよい。
【００４５】
粘着層の厚みは、粘着層の粘着力の観点から、好ましくは１〜３０μｍであり、より好ましくは３〜２５μｍであり、さらに好ましくは５〜２５μｍである。粘着層の厚みが上記範囲であることにより、キーボードにしっかり貼りつき、剥がす際には簡単に剥がれるという効果がより一層発現する傾向にある。
【００４６】
〔離型層〕
本実施形態の汚れ防止フィルムは、基材フィルムの背面（粘着層が形成されていない面）に離型層をさらに含んでいてもよい。離型層を含むことにより、巻回体としたときに汚れ防止フィルムを引き出しやすくなる傾向にある。離形層を形成する成分としては、特に制限されないが、例えば、シリコーン系樹脂や長鎖アルキルペンダントポリマー系樹脂が挙げられる。
【００４７】
長鎖アルキルペンダントポリマー系樹脂としては、特に制限されないが、例えば、炭素数１２以上の長鎖アルキルアクリレートの重合物、長鎖アルキルアクリレートと他のビニルモノマーとの共重合物、ポリビニルアルコールに長鎖アルキルイソシアネート等の長鎖アルキル成分を反応させて得られる長鎖アルキル変性高分子が挙げられる。このような離型層を設けることにより、キーボード等に対する汚れ防止フィルムの固定性を維持しつつ、巻回体としたときの引出性がより向上する傾向にある。
【００４８】
離型層の厚みは、好ましくは０．１〜１．０μｍであり、より好ましくは０．１５〜０．９μｍであり、さらに好ましくは０．２〜０．７μｍである。離型層の塗工厚みを上記範囲内とすることにより、キーボード等に対する汚れ防止フィルムの固定性を維持しつつ、巻回体としたときの引出性がより向上する傾向にある。
【００４９】
〔その他の層〕
またさらに、本実施形態の汚れ防止フィルムは、印刷層やプライマー層を設けてもよい。また粘着層の保護や被粘着物への貼付け時の利便性のために本発明の効果を阻害しない範囲で剥離紙や剥離樹脂フィルムを粘着層に貼り合わせてあってもよい。
【００５０】
〔厚み〕
本実施形態の汚れ防止フィルムの総厚みは、１０〜８０μｍであり、好ましくは１５〜７０μｍであり、より好ましくは２０〜６０μｍである。厚みが上記範囲内であることにより、柔軟性がより向上する。また厚すぎると例えばキーボードカバーとして使用した際にはキー入力がしにくく、また薄いと表面粘着力でフィルム同士がくっついた場合に剥がしつらく扱いづらいものになるほか、キー入力時に破れやすくなる。
【００５１】
〔汚れ防止フィルムの製造方法〕
本実施形態の汚れ防止フィルムの製造方法は、基材フィルム上に、粘着層を形成することができる方法であれば特に限定されない。
【００５２】
基材フィルムを得る方法としては、例えば、樹脂を環状ダイより単層または多層原反として押し出す工程と、押し出された原反を冷却固化する工程とにより構成する方法を挙げることができる。また、必要に応じて樹脂と共に可塑剤や酸化防止剤、安定剤など公知の添加剤を配合して用いてもよい。
【００５３】
基材フィルムが延伸フィルムである場合、ダイから押し出された基材フィルムをＭＤ方向及びＴＤ方向に延伸する延伸工程を有する。延伸方法は、一軸延伸であっても二軸延伸であってもよい。二軸延伸の具体的な方法としては、逐次又は同時二軸延伸法、又はインフレーション二軸延伸法を採用することができる。具体的には、ＴＤ方向への延伸は、バブルインフレーション法等により、未延伸チューブ内に注入された空気の内圧により行い、ＭＤ方向への延伸は、ＴＤ方向延伸部の上流に設けられた未延伸チューブを送り出すロールと下流に設けられた延伸積層チューブを巻き取るロールの速度比を調整することにより行うことができる。また、他の方法として、未延伸フィルムを用いる場合におけるＴＤ方向への延伸は、テンター法等により、ピンチクリップを用いて未延伸フィルムの幅方向に張力をかけることにより行い、ＭＤ方向への延伸は、ＴＤ方向延伸部の上流に設けられた未延伸フィルムを送り出すロールと下流に設けられた延伸フィルムを巻き取るロールの速度比を調整することにより行うことができる。
【００５４】
この際の延伸倍率は、好ましくはＭＤ方向、ＴＤ方向それぞれ２．５〜７．５である。
【００５５】
本実施形態の汚れ防止フィルムは、例えば、上記のように得られた基材フィルムに、コンマコーター若しくはグラビアコーターで粘着剤を塗布し乾燥後巻取り、２日間４０℃でエージングして得ることができる。粘着剤を塗布する前にあらかじめ粘着層と基材層とに親和性のあるプライマーを塗布したり、基材フィルムの表面張力の調整のためにコロナ処理、プラズマ処理等を施してもよい。また、粘着剤塗工の前後の工程で、基材フィルムの背面に離型層を形成してもよい。
【００５６】
〔汚れ防止フィルム巻回体〕
本実施形態の汚れ防止フィルム巻回体は、芯管と、該芯管に巻き取られた上述の汚れ防止フィルムとを備える。
【００５７】
（芯管）
芯管は、その材料に限定はなく、例えば紙製、プラスチック製、金属製等のものを用いることができる。芯管は内部が中空の円筒状物でも、中空でない円柱状物でも構わない。また、芯管の直径に限定はなく、例えば１０ｍｍ〜５０ｍｍとすることができる。
【００５８】
汚れ防止フィルム巻回体から汚れ防止フィルムを引き出す引出力は、好ましくは１０〜３００ｃＮ／２２０ｍｍ巾であり、より好ましくは１５〜２００ｃＮ／２２０ｍｍ巾であり、さらに好ましくは２０〜１００ｃＮ／２２０ｍｍ巾である。引出力が上記範囲内であることにより、軽い力で必要な量の汚れ防止フィルムを引き出すことができる。
【００５９】
芯管から汚れ防止フィルムを引き出す引出力を上記範囲に制御する方法としては、特に限定されないが、例えば、汚れ防止フィルムの粘着力の設定のほかに、汚れ防止フィルムの背面へ離型層を設けることが挙げられる。
【００６０】
なお、本実施形態において、芯管から汚れ防止フィルムを引き出す引出力は後述の実施例に記載の方法により測定することができる。
【００６１】
〔汚れ防止フィルム収納箱〕
本実施形態の汚れ防止フィルム収納箱は、上述の汚れ防止フィルム巻回体と、該汚れ防止フィルム巻回体を収納する箱を有し、箱は、汚れ防止フィルムを切断するための切断具を備える。汚れ防止フィルム巻回体を箱へ収納することにより、必要量の汚れ防止フィルムを容易に引き出してカットすることができる。
【００６２】
切断具としては、特に制限されないが、例えば、金属製、紙製、プラスチック製の鋸刃の他に、スライドカッターが挙げられる。
【実施例】
【００６３】
次に、実施例及び比較例を挙げて本発明をより具体的に説明するが、本発明はその要旨を超えない限り、以下の実施例に限定されるものではない。
実施例及び比較例で用いた各測定方法は、以下のとおりとした。
【００６４】
〔打鍵試験〕
比（Ｆ１／Ｆ０）の測定においては、打鍵試験機（島津製作所社製、製品名テクスチャーアナライザー  ＥＺ−Ｓ）を用いた。キーストローク１．９ｍｍ、キーピッチ１９ｍｍのキーボードを有する、キーボード（サンワサプライ社製、製品名パンタグラフキーボード  ＳＫＢ−ＳＬ１５ＢＫ）を用意した。そのキーボード面に対して、汚れ防止フィルムを貼り付けない状態で、打鍵試験機により一回の打鍵操作を行い、打鍵強度Ｆ０を得た。同様にして、汚れ防止フィルムを貼り付けた状態で、打鍵試験機により一回の打鍵操作を行い、打鍵強度Ｆ１を得た。同様の操作を、１０回行い、その平均値をそれぞれ、打鍵強度Ｆ０、Ｆ１とし、比を算出した。
【００６５】
〔Ｈａｚｅ〕
Ｈａｚｅは、ＪＩＳＫ７１３６に準拠して測定した。具体的には、拡散透過率及び全光線透過率を測定し、下記式にてＨａｚｅを算出した。５回の測定の平均値をフィルムのＨａｚｅの値とした。測定には、日本電色工業社製ヘーズメーターを用いた。
Ｈａｚｅ（％）＝拡散透過率／全光線透過率×１００
【００６６】
〔厚み〕
ミクロトームを用いてフィルムを切断し、その切断面を光学顕微鏡（キーエンス社ＶＨＸ−９００）で観察してフィルムの厚みを測定した。これをさらにフィルムのＭＤ方向（巻出方向）に１ｍおきに同じく測定して、最終的には１０点の平均値をフィルムの厚みとした。なお、粘着層の厚みはフィルムの厚みの測定法と同じく光学顕微鏡（キーエンス社ＶＨＸ−９００）で観察して測定し、さらにフィルムのＭＤ方向（巻出方向）に１ｍおきに同じく測定して、最終的には１０点の平均値を粘着層の厚みとした。
【００６７】
〔基材フィルムの２％歪み弾性率〕
２％歪み弾性率は、ＡＳＴＭ−Ｄ８８２に準拠して以下のとおり測定した。すなわち、各例の基材フィルムをＭＤ、ＴＤ方向に沿うように、それぞれ幅１０ｍｍ、長さ１００ｍｍに切り出してサンプルとし、５ｍｍ／分の引張速度にて測定を行った。得られた応力−歪のグラフに接線を引き、２％伸長時の応力値をサンプルの厚みに換算した値を算出し、５回の測定の平均値をＭＤ方向とＴＤ方向それぞれの２％歪み弾性率の値とした。測定装置には、島津製作所社製テクスチャーアナライザー  ＥＺ−Ｓを用いた。
【００６８】
〔使用時の固定性〕
実施例及び比較例で得られた汚れ防止フィルムをキーボードカバーとして使用した際、反復してキータッチしランダムな日本語の文章をタイプして、キーボードに対する汚れ防止フィルムの固定性を下記評価基準で評価した。なお、１０００文字タイプした時点で少しのズレ等が生じたとしても可能であれば、使用上の問題は一応ないものと判断し、５００時タイプした時点で、タイプを続行できない程度のズレや剥がれが生じた場合には、実用に耐えないと判断した。
（評価基準）
○：２０００文字分タイプした時点で、キーボードからの汚れ防止フィルムのズレや剥がれは認められなかったが、タイプを続行できると判断された。
△：１５００文字分タイプした時点で、キーボードからの汚れ防止フィルムのズレや剥がれが認められたが、タイプを続行できると判断された。
×：１０００文字分タイプした時点で、キーボードからの汚れ防止フィルムのズレや剥がれが認められたが、タイプを続行できると判断された。
××：５００文字分タイプした時点で、キーボードからの汚れ防止フィルムのズレや剥がれが認められ、タイプを続行できないと判断された。
【００６９】
〔引出力〕
２２０ｍｍ巾の汚れ防止フィルムを紙管に１０ｍ巻き取ったサンプルを２８℃で１週間エージングした。アクリル製円筒と直径１２ｍｍのスチール棒とをベアリングを介して連結させた回転可能な固定具にはめ込み、スチール棒を引張試験機に固定し、アクリル円筒部及び紙管巻き汚れ防止フィルムは自由に回転できる状態にした。汚れ防止フィルムの端を引張試験機のロードセルに直結する幅２５０ｍｍのプレートに固定し、１０００ｍｍ／分の速度で汚れ防止フィルムを引き出した際に発生する荷重を引出力とし、５回の測定の平均値を測定値とした。測定には、島津製作所社製テクスチャーアナライザー  ＥＺ−Ｓを用いた。
【００７０】
〔操作性〕
実施例及び比較例で得られた汚れ防止フィルムをキーボードカバーとして使用した際、反復してキータッチしランダムな日本語の文章２万文字分をタイプして、未入力または誤入力が生じるか評価した。
（評価基準）
○：未入力及び誤入力による入力ミス１００文字以下。
△：未入力及び誤入力による１０１文字〜２００文字。
×：未入力及び誤入力による２０１文字以上。
【００７１】
［実施例１］
〔基材フィルムの製造〕
塩化ビニリデン−塩化ビニル共重合体（塩化ビニリデン単量体単位含有量／塩化ビニル単量体単位含有量＝８０質量％／２０質量％、重量平均分子量１２００００、以下、「ＰＶＤＣ」と表記）１００質量部に対し、脂肪酸エステル類としてジブチルセバケートを３質量部、アセチルトリブチルシトレートを３質量部、エポキシ化化合物としてエポキシ化大豆油を２質量部、添加してヘンシェルミキサーで５分間混合した。得られた混合物を溶融押出機で管状に押出し、約１０℃の冷水槽で過冷却後、３５℃の水中に通し、延伸温度３０℃、長手（ＭＤ）方向に３．９倍、幅（ＴＤ）方向に４．４倍のインフレーション２軸延伸を行って得た管状フィルムをピンチロールで折りたたみ、厚み４２μｍの平坦長尺状のフィルムを作製した。その後スリッターを用いてシングルフィルムに剥離させ２１μｍの基材フィルムとした。
【００７２】
〔汚れ防止フィルムの製造〕
セパレーター（シリコーン処理ポリエチレンテレフタレート（ＰＥＴ）シート）にウレタン系粘着剤（主剤：サイアバインＳＨ−１０１（１００質量部）、硬化剤：（５質量部）、トーヨーケム化学（株）製）をコンマコーターを用いて塗工し、上記製造した基材フィルムをラミネートして巻き取り、４０℃で２日間エージング後、基材フィルムのもう一方の面に背面処理剤（ライオン・スペシャリティ・ケミカルズ社製、ピーロイル１０５０）を塗工し、セパレーターをデラミネートすることにより汚れ防止フィルムを製造した。デラミネート後の粘着層の厚みは２２μｍであった。
【００７３】
〔汚れ防止フィルム巻回体の製造〕
上記のようにして製造した汚れ防止フィルム（幅：５００ｍｍ、長さ：３００ｍ）を、２２０ｍｍ巾へスリットし、円筒状の芯管に汚れ防止フィルムを流れ方向に長さ１０ｍ分、巻き取ることにより汚れ防止フィルム巻回体（巾＝２２０ｍｍ）を製造した。得られた汚れ防止フィルム巻回体において、フィルムの引出力は５０ｃＮ／２２０ｍｍ巾であった。
【００７４】
上記のようにして得られた基材フィルム、粘着層、汚れ防止フィルム、汚れ防止フィルム巻回体の物性を表１に示す。視認性、巻回体の引出性に優れ、キーボード操作性がやや優れた結果であった。
【００７５】
［実施例２］
粘着層の厚みを１６μｍとする以外は実施例１と同様にして汚れ防止フィルムを製造した。視認性、巻回体の引出性、キーボード操作性のいずれも優れた結果であった。
【００７６】
［実施例３］
粘着層の厚みを１０μｍとする以外は実施例１と同様にして汚れ防止フィルムを製造した。視認性、巻回体の引出性、キーボード操作性のいずれも優れた結果であった。
【００７７】
［実施例４］
粘着層の厚みを５μｍとする以外は実施例１と同様にして汚れ防止フィルムを製造した。視認性、巻回体の引出性、キーボード操作性のいずれも優れた結果であったが、貼り付け時の固定性がやや劣る結果であった。
【００７８】
［実施例５］
背面処理をしない以外は実施例２と同様にして汚れ防止フィルムを製造した。視認性、キーボード操作性は優れていたが、巻回体の引出性は悪化した。
【００７９】
［実施例６］
基材フィルムの厚みを１２μｍとする以外は実施例２と同様にして汚れ防止フィルムを製造した。視認性、巻回体の引出性に優れ、キーボード操作性はやや優れた結果であった。
【００８０】
［実施例７］
粘着層の塗工パターンを点状（φ１ｍｍの円形状の粘着剤を２ｍｍ間隔で縦・横に規則的に塗工、塗工面積割合＝９％）とする以外は実施例１と同様にして汚れ防止フィルムを製造した。視認性、巻回体の引出性、キーボード操作性のいずれも優れた結果であったが、貼り付け時の固定性は悪化した。
【００８１】
［実施例８］
粘着層の塗工パターンを点状（φ１．２ｍｍの円形状の粘着剤を２ｍｍ間隔で縦・横に規則的に塗工、塗工面積割合＝１１％）とする以外は実施例１と同様にして汚れ防止フィルムを製造した。視認性、巻回体の引出性、キーボード操作性のいずれも優れた結果であったが、貼り付け時の固定性がやや劣る結果であった。
【００８２】
［実施例９］
粘着層の塗工パターンを点状（φ１ｍｍの円形状の粘着剤を１ｍｍ間隔で縦・横に規則的に塗工、塗工面積割合＝２０％）とする以外は実施例１と同様にして汚れ防止フィルムを製造した。視認性、巻回体の引出性、キーボード操作性、貼り付け時の固定性のいずれも優れた結果であった。
【００８３】
［実施例１０］
粘着層の塗工パターンを点状（φ２ｍｍの円形状の粘着剤を１ｍｍ間隔で縦・横に規則的に塗工、塗工面積割合＝３５％）とする以外は実施例１と同様にして汚れ防止フィルムを製造した。視認性、巻回体の引出性、キーボード操作性、貼り付け時の固定性のいずれも優れた結果であった。
【００８４】
［実施例１１］
粘着層の塗工パターンを点状（φ５ｍｍの円形状の粘着剤を１ｍｍ間隔で縦・横に規則的に塗工、塗工面積割合＝５５％）とする以外は実施例１と同様にして汚れ防止フィルムを製造した。視認性、巻回体の引出性、キーボード操作性、貼り付け時の固定性のいずれも優れた結果であった。
【００８５】
［実施例１２］
粘着層の塗工パターンを点状（φ１０ｍｍの円形状の粘着剤を１ｍｍ間隔で縦・横に規則的に塗工、塗工面積割合＝６５％）とする以外は実施例１と同様にして汚れ防止フィルムを製造した。視認性、巻回体の引出性、キーボード操作性、貼り付け時の固定性のいずれも優れた結果であった。
【００８６】
［比較例１］
粘着層を構成するウレタン系粘着剤における主剤をサイアバインＳＰ７００（１００質量部）、硬化剤１質量部に変更した以外は実施例１と同様にして汚れ防止フィルムを製造した。キーボード操作性が非常に悪かった。
【００８７】
［比較例２］
基材フィルムの厚みを８２μｍと変更したこと以外は実施例１と同様にして汚れ防止フィルムを製造した。キーボード操作性が非常に悪かった。
【００８８】
［比較例３］
基材フィルムの材質を電子線架橋したＰＥフィルム（ＭＤ方向に６．５倍、ＴＤ方向に７倍でインフレーション二軸延伸）に変更した以外は実施例１と同様にして汚れ防止フィルムを製造した。キーボード操作性が非常に悪かった。
【００８９】
【表１】
2020013372.tif 000002
【産業上の利用可能性】
【００９０】
本発明の汚れ防止フィルムは、例えばキーボードカバーなどのインターフェース保護材として、特に医療現場において、産業上の利用可能性を有する。
【図１】
2020013372.tif 000003
【図２】
2020013372.tif 000004